(57)【要約】【課題】炭素繊維とゴム等の弾性高分子化合物とが強固な結合力をもった強靭かつ柔軟性に優れた衝撃吸収性のある複合素材及びその製造方法を提供する。【解決手段】複合素材１は、加熱処理され、接着剤が含浸した炭素繊維織布２と弾性高分子化合物３とが接合されている。炭素繊維織布は、平織、綾織、朱子織、又は格子織の構造を有する。弾性高分子化合物は、エチレンプロピレンゴム、ブチルゴム、アクリルニトリルゴム、又はシリコーンゴムの構造体を用いたものである。複数の前記弾性高分子化合物の間に少なくとも１層の前記炭素繊維織布が挟まれている。複合素材は、炭素繊維織布を加熱処理し、加熱処理した炭素繊維織布をイソシアネート化合物及びエチレングリコール化合物を含む接着液に浸漬させ、接着液に浸漬させた炭素繊維織布を乾燥処理し、乾燥処理した炭素繊維織布と弾性高分子化合物とをプレス成型して架橋成型して得られる。【選択図】図１
2019181717.tif 000002
【特許請求の範囲】
【請求項１】
加熱処理され、接着剤が含浸した炭素繊維織布と弾性高分子化合物とが接合されている複合素材。
【請求項２】
前記炭素繊維織布は、複数の炭素繊維素線の束をエポキシ化合物、ウレタン化合物、ボスフェノール化合物、イソシアネート化合物の少なくともいずれか一種でサイジング処理したストランドを用いた織布である請求項１に記載の複合素材。
【請求項３】
前記弾性高分子化合物は、エチレンプロピレンゴム、ブチルゴム、アクリルニトリルゴム、又はシリコーンゴムの構造体を用いたものである請求項１又は２に記載の複合素材。
【請求項４】
複数の前記弾性高分子化合物の間に少なくとも１層の前記炭素繊維織布が挟まれている請求項１から３のいずれかに記載の複合素材。
【請求項５】
前記複合素材は、１８０°剥離試験にて前記弾性高分子化合物側で破壊する請求項１から４のいずれかに記載の複合素材。
【請求項６】
炭素繊維織布を加熱処理する工程、
前記加熱処理した炭素繊維織布をイソシアネート化合物及びエチレングリコール化合物を含む接着液に浸漬させる工程、
前記接着液に浸漬させた炭素繊維織布を乾燥処理する工程、および
前記乾燥処理した炭素繊維織布と弾性高分子化合物とをプレス成型して架橋成型する工程からなる複合素材の製造方法。
【請求項７】
前記炭素繊維織布を乾燥処理する工程の後、前記架橋成型する工程の前に、前記乾燥処理した炭素繊維織布と前記弾性高分子化合物を貼り合わせて圧着する工程を含む請求項６に記載の複合素材の製造方法。
【請求項８】
前記炭素繊維織布を接着液に浸漬させる工程は、前記加熱処理した炭素繊維織布を、前記イソシアネート化合物及びエチレングリコール化合物を含む接着剤を希釈剤で薄めた接着液に浸漬させる請求項６又は７に記載の複合素材の製造方法。
【発明の詳細な説明】
【技術分野】
【０００１】
本発明は、炭素繊維織布と弾性高分子化合物を共有結合させ、強靭かつ柔軟性に優れ、衝撃吸収性を有する複合素材及びその製造方法に関する。
【背景技術】
【０００２】
炭素繊維は、主にプラスチックと複合させた軽量で高強度の次世代複合素材として、航空機業界及び自動車業界などを中心に使用されている。しかし、炭素繊維を用いた複合素材は、硬くて強い素材である反面、耐衝撃性に乏しいうえ、炭素繊維本来の柔軟性が失われている。
【０００３】
軽量かつ高強度の素材が求められる業界以外でも、生体組織代替え材料・工業用ガスケット・ダイヤフラム・タイヤ・ベルト・介護補助器具アシスト部品等の幅広い業界では、耐衝撃性に強く、強靭性と柔軟性を併せ持った素材として炭素繊維を用いることが要望されている。
【０００４】
柔軟性と耐衝撃性がある素材を提供するためには、ゴムシートを炭素繊維と接着させることが考えられる。従来、炭素繊維とゴムを接着させる方法が提案されている。
【０００５】
例えば、特許文献１には、炭素繊維をポリイソシアネートで処理した後、接着剤を付着してゴムと接着する方法が記載されている。特許文献２には、炭素繊維をエポキシウレタン樹脂の溶液に浸漬し熱処理した後、ゴム糊に浸漬し熱処理した後、未加硫のゴム配合物と密着加硫する方法が記載されている。また、特許文献３には、繊維材料を高分子ポリオールとポリイソシアネート化合物とを含んでなる処理剤で処理した後、ゴム用接着剤で未架橋ゴムと密着架橋する方法が記載されている。さらに、特許文献４には、カーボン繊維からなる布帛にイソシアネート化合物を含浸、乾燥させ、これに接着剤を含浸、乾燥させ、未加硫ゴムを密着させて、加熱プレスすることにより、未加硫ゴムを加硫すると同時に布帛を接着させる方法が記載されている。
【先行技術文献】
【特許文献】
【０００６】
【特許文献１】特開昭５０−１０２６７９号公報
【特許文献２】特公昭６３−６３６７１号公報
【特許文献３】特公平７−３７５９４号公報
【特許文献４】特許第４３５１７００号明細書
【発明の概要】
【発明が解決しようとする課題】
【０００７】
炭素繊維は、無官能基素材であり他の接合物と相性が悪いという問題がある。これは、炭素繊維の糸束は、エポキシ化合物やウレタン化合物、ビスフェノール化合物、イソシアネート化合物などのサイジング剤でコーティングされているため、従来のように、接着剤を浸漬しても炭素繊維とゴムが結合せずに界面破壊してしまうからである。
【０００８】
硬化型エポキシ系の接着剤でゴムシートと炭素繊維基布材を接着した複合材は、柔軟性や耐衝撃性が失われ、耐久性に優れないため、製品化する上で信頼性に乏しい。また、炭素繊維性基布材を架橋型接着剤に浸漬させて乾燥し、ゴムシートと架橋接合させても、ゴムシートと炭素繊維基布との間の接合界面で剥離が生じる。
【０００９】
そこで、本発明は、炭素繊維とゴム等の弾性高分子化合物とが強固な結合力をもった強靭かつ柔軟性に優れた衝撃吸収性のある複合素材及びその製造方法を提供することを目的とする。
【課題を解決するための手段】
【００１０】
上記目的を達成するために、本発明は次の構成からなる。
【００１１】
本発明の複合素材は、加熱処理され、接着剤が含浸した炭素繊維織布と弾性高分子化合物とが接合されている複合素材である。  
ここで、「加熱処理された炭素繊維織布」には、「加熱処理され、接着剤が含浸した」という複合素材の製造に関する特徴が記載されているが、これは以下の不可能・被実際的事情によるものである。すなわち、炭素繊維織布の加熱処理によって炭素繊維織布のストランドに被覆されたサイジング剤が溶融し、接着液に浸漬したときにサイジング剤の化合物と接着剤の化合物が強固に共有結合し、炭素繊維織布の表面及びその近傍に化合物の結合体が凝集する（図２、図４参照）。この炭素繊維織布の表面及びその近傍に凝集した接着剤により、炭素繊維織布と弾性高分子化合物との強固な接着が得られる。出願時において、接着剤が含浸した炭素繊維織布の表面及びその近傍の構造、凝集した接着剤の分布、及びそれに伴う特性を特定することは、著しく過大な経済的支出や時間を要する。そのため、本発明の複合素材は、「加熱処理された炭素繊維織布」を構成要素としている。
【００１２】
前記炭素繊維織布は、複数の炭素繊維素線の束をエポキシ化合物、ウレタン化合物、ビスフェノール化合物、イソシアネート化合物の少なくともいずれか一種でサイジング処理したストランドを用いた織布である。
【００１３】
前記炭素繊維織布は、平織、綾織、朱子織、又は格子織の構造を有する。
【００１４】
前記弾性高分子化合物は、エチレンプロピレンゴム、ブチルゴム、アクリロニトリルゴム、又はシリコーンゴムの構造体を用いたものである。これ以外に、天然ゴム、合成天然ゴム（イソプレンゴム）、ブタジエンゴム、スチレンブタジエンゴム、クロロプレンゴム、アクリルゴム、クロロスルホン化ポリエチレンゴム、ウレタンゴム、フッ素ゴム、エチレン酢酸ビニルゴム、エピクロルホドリンゴム、多硫化ゴム等を使用できる。
【００１５】
複数の前記弾性高分子化合物の間に少なくとも１層の前記炭素繊維織布が挟まれている。
【００１６】
前記複合素材は、１８０°剥離試験にて前記弾性高分子化合物側で破壊する。
【００１７】
本発明の複合素材の製造方法は、
炭素繊維織布を加熱処理する工程、
前記加熱処理した炭素繊維織布をイソシアネート化合物及びエチレングリコール化合物を含む接着液に浸漬させる工程、
前記接着液に浸漬させた炭素繊維織布を乾燥処理する工程、および
前記乾燥処理した炭素繊維織布と弾性高分子化合物とをプレス成型して架橋成型する工程からなる。
【００１８】
前記炭素繊維織布を乾燥処理する工程の後、前記架橋成型する工程の前に、前記乾燥処理した炭素繊維織布と前記弾性高分子化合物を貼り合わせて圧着する工程を含む。
【００１９】
前記炭素繊維織布を接着液に浸漬させる工程は、前記加熱処理した炭素繊維織布を、前記イソシアネート化合物及びエチレングリコール化合物を含む接着剤を希釈剤で薄めた接着液に浸漬させる。
【発明の効果】
【００２０】
本発明の複合素材によれば、炭素繊維織布のストランドに被覆されたサイジング剤が加熱処理によって溶融し、炭素繊維織布のストランドの内部に含浸する。サイジング剤の化合物が接着剤と弾性高分子化合物間のバインダとして強固に共有結合し、炭素繊維織布の強靭性と弾性高分子化合物の柔軟性を併せ持つとともに、弾性高分子化合物の柔軟性が外力に対する衝撃を受け止め、炭素繊維織布がそれを支えるため、衝撃吸収性が高いという効果を有する。
【００２１】
本発明の複合素材の製造方法によれば、炭素繊維織布の加熱処理によって炭素繊維織布のストランドに被覆されたサイジング剤が溶融し、接着液に浸漬したときにサイジング剤と接着剤の化合物が共有結合し、炭素繊維織布と弾性高分子化合物との間に強固なバインダの役割となり結合状態が強固になる。加熱処理された炭素繊維織布と弾性高分子化合物とが接合された複合素材は、炭素繊維織布の強靭性と弾性高分子化合物の柔軟性を併せ持つとともに、弾性高分子化合物の柔軟性が外力に対する衝撃を受け止め、炭素繊維織布がそれを支えるため、衝撃吸収性が高い複合素材が製造できるという効果を有する。
【図面の簡単な説明】
【００２２】
【図１】本発明の層の数が異なる３種類の複合素材の断面図。
【図２】加熱処理前（ａ）、加熱処理後（ｂ）、及び接着液浸漬後（ｃ）における炭素繊維織布の緯糸と経糸の交差部のストランドの概略断面図。
【図３】本発明の複合素材の製造工程を示すフローチャート。
【図４】ＳＥＭによるゴム層と炭素繊維層の接合部の元素分析結果を示す図。
【図５】加熱処理前と後の炭素繊維フィラメントの状態を示す顕微鏡写真。
【図６】加熱処理無と加熱処理有の１８０°剥離試験後の破壊状態を示す図。
【図７】接着液浸漬後の乾燥処理の乾燥条件の相違による剥離強度の差を示す図。
【図８】突き刺し強度試験結果を示す図。
【図９】炭素繊維織布が１層の場合と２層の場合の突き刺し強度試験結果を示す図。
【図１０】衝撃試験結果を示す図。
【発明を実施するための形態】
【００２３】
以下、本発明の実施形態を添付図面に従って説明する。
【００２４】
［複合素材の構造］
図１は、本発明の複合素材１の断面を示す。本発明の複合素材１は、加熱処理された炭素繊維織布２と弾性高分子化合物３とが接合されているものである。炭素繊維織布２と弾性高分子化合物３は、炭素繊維織布２に含浸された接着剤によって接合されている。図１（ａ）では、１層の炭素繊維織布２と１層の弾性高分子化合物３とが接合されているが、図１（ｂ）に示すように２層の弾性高分子化合物３の間に１層の炭素繊維織布２を配置したり、図１（ｃ）に示すように、弾性高分子化合物３と炭素繊維織布２とを交互に配置して、３層又はそれ以上の弾性高分子化合物３の間に２層又はそれ以上の炭素繊維織布２が挟まれるようにすることもできる。炭素繊維織布２と弾性高分子化合物３は、シート状であるが、円形や矩形の管状、任意の形状の曲面にすることもできる。
【００２５】
炭素繊維織布２は、図２に示すように、フィラメント４の複数の束をエポキシ化合物、ウレタン化合物、ビスフェノール化合物、イソシアネート化合物のうち少なくともいずれか一種のサイジング剤５でサイジング処理したストランド６を経糸と緯糸に用いて、平織、綾織、朱子織、又は格子織した構造を有する。フィラメント４の数としては、２４Ｋ（２４０００本）以下が好ましく、３Ｋ（３０００本），６Ｋ（６０００本）、１２Ｋ（１２０００本）とすることができる。
【００２６】
また、炭素繊維織布２は、接着剤の含浸前に予め加熱処理されている。加熱処理によりサイジング剤５が溶融し、後述する接着液に浸漬したときに、接着剤が共有結合しやすくなっている。
【００２７】
弾性高分子化合物３としては、エチレンプロピレンゴム、ブチルゴム、アクリロニトリルゴム（ニトリルゴム）、又はシリコーンゴムが好ましいが、その他、天然ゴム、合成天然ゴム（イソプレンゴム）、ブタジエンゴム、スチレンブタジエンゴム、クロロプレンゴム、アクリルゴム、クロロスルホン化ポリエチレンゴム、ウレタンゴム、フッ素ゴム、エチレン酢酸ビニルゴム、エピクロルホドリンゴム、多硫化ゴム等を使用することができる。
【００２８】
接着剤としては、炭素繊維織布２のサイジング剤５の主成分と共有結合しやすい成分を有する接着剤が好ましい。サイジング剤がビスフェノールＡ、トルエン-２,４-ジイソシアネートを主成分とする場合は、イソシアネート化合物、エチレングリコール化合物を含む接着剤を用いる。また、接着剤は、炭素繊維織布２に含浸させるため、トルエン等の希釈剤で希釈して粘度を下げた接着液とする。好ましくは、イソシアネート化合物を有する接着剤とトルエンを１：３で希釈した接着液を使用する。
【００２９】
本発明の複合素材１では、炭素繊維織布２が加熱処理されているため、図２（ａ）に示すように炭素繊維織布のストランドを被覆していたサイジング剤５が溶融して、図２（ｂ）に示すようにストランド内部に含浸する。図２（ａ）のように、サイジング剤５が炭素繊維織布２のストランド６を被覆していると、炭素繊維織布２を接着液に浸漬しても、接着剤がストランド６の内部には含浸せずに、ストランド６の回りに分散状態となる。これに対し、加熱処理した炭素繊維織布２を接着液に浸漬すると、接着剤７がストランド６の内部のフィラメント４まで含浸し、炭素繊維織布２の表層のストランド６内のフィラメント４に凝集する。接着剤７の化合物は、図２（ｃ）に示すように、ストランド６内に含浸したサイジング剤５の化合物と共有結合する。共有結合した接着剤７とサイジング剤５の化合物は、溶融状態で、炭素繊維織布２と弾性高分子化合物３との間にバインダとして介在し、両者を強固に結合する。
【００３０】
本発明の複合素材１は、炭素繊維織布２と弾性高分子化合物３が強固に結合されているため、炭素繊維織布２の本来の強靭性と柔軟性を有し、弾性高分子化合物３の耐衝撃性を有する素材となっている。
【００３１】
［複合素材の製造方法］  
次に、本発明の炭素繊維織布と弾性高分子化合物とからなる複合素材の製造方法について説明する。
【００３２】
複合素材の製造方法は、図３に示すように、
炭素繊維織布を加熱処理する工程（Ｓ１）、
前記加熱処理した炭素繊維織布をイソシアネート化合物及びエチレングリコール化合物を含む接着液に浸漬させる工程（Ｓ２）、
前記接着液に浸漬させた炭素繊維織布を乾燥処理する工程（Ｓ３）、および
前記乾燥処理した炭素繊維織布と弾性高分子化合物とをプレス成型して架橋成型する工程（Ｓ５）からなる。
架橋成型する工程（Ｓ５）の前に、前記乾燥処理した炭素繊維織布と弾性高分子化合物を貼り付けて圧着する工程（Ｓ４）を設けてもよい。また、架橋成型する工程（Ｓ５）の後に、バリ除去工程（Ｓ６）を設ける。
【００３３】
＜炭素繊維織布の加熱処理工程＞
炭素繊維織布のストランドは、前述したように、エポキシ樹脂、ウレタン化合物、ビスフェノール化合物、イソシアネート化合物などのサイジング剤で被覆されている。サイジング剤を除去せずに接着剤を浸漬しても炭素繊維織布２と弾性高分子化合物３のゴムが結合せずに界面破壊が生じる。このため、接着液に浸漬する前に、炭素繊維織布を電気炉にて加熱処理し、サイジング剤を特定の温度条件で溶融することが必要である。
【００３４】
炭素繊維織布の加熱処理条件は、加熱温度８０℃以上、１６０℃以下、加熱時間６０分程度とする。加熱温度が８０℃未満では、サイジング剤化合物が一部溶け始めるがストランド周辺に多く残っているため、得られる複合素材は、炭素繊維織布と弾性高分子化合物の界面で剥離が生じる。加熱温度が１６０℃を越えると、サイジング剤の成分であるエポキシ化合物、ウレタン化合物、ビスフェノール化合物、又はイソシアネート化合物が溶融点を超えて、化合物の骨格構造を破壊してしまうため、弾性高分子化合物と炭素繊維織布間で十分な接着性が得られないからである。
【００３５】
＜炭素繊維織布の接着液への浸漬工程＞
加熱処理工程で加熱処理した炭素繊維織布を接着液に浸漬させる。接着液としては、イソシアネート化合物、エチレングリコール化合物を含む接着剤と、トルエン等の希釈剤を、１：３で希釈して粘度を低下させたものを用いる。浸漬方法としては、容器に収容した接着液を沈下させたり、流動または撹拌状態の接着液にさらすようにしてもよい。接着液の温度は、常温で、浸漬時間は、３〜１０分が好ましい。
【００３６】
炭素繊維織布の接着液への浸漬により、接着剤が断続したサイジング剤の隙間を通って炭素繊維織布のストランド内のフィラメント間に含浸する。
【００３７】
＜炭素繊維織布の乾燥工程＞
接着液に浸漬させた炭素繊維織布を取り出して、電気炉で乾燥させ、接着液の希釈剤を揮発させる。乾燥条件は、特に限定されないが、乾燥温度として８０℃〜１６０℃である。好ましくは、接着剤の希釈剤の沸点以上とする。希釈剤がトルエンの場合、乾燥温度はトルエンの沸点である１１０．６℃以上必要である。乾燥温度がトルエンの沸点より低いと、トルエンが揮発せず、接着力が弱まり、得られる複合素材は、炭素繊維織布と弾性高分子化合物の界面で剥離が生じる。
【００３８】
接着液に浸漬させた炭素繊維織布を乾燥させることにより、接着液の希釈剤であるトルエンが揮発し、接着力が向上する。
【００３９】
＜圧着工程＞
乾燥処理した炭素繊維織布に未架橋の弾性高分子化合物を重ねて、１対のローラ間に通すことにより、両者を圧着する。この圧着工程により、炭素繊維織布と未架橋の弾性高分子化合物とが一体となり、ずれることがないので、後に続く架橋成型工程への移送が容易になる。
【００４０】
＜プレス成型工程＞  
乾燥処理した炭素繊維織布と未架橋の弾性高分子化合物とをプレス金型に入れて、所定の形状にプレス成型し、架橋成型を行う。成型条件のうちプレス圧力としては、弾性高分子化合物を金型で押し付けるのに必要な最低動作圧力値１０ｋｇ／ｃｍ２以上必要であり、またプレス圧力を上げてゆくと、弾性高分子化合物と炭素繊維織布との間の接着性が低下する、このため、プレス圧力は、９０００〜１５０００ｋｇｆが好ましい。
【００４１】
架橋成型時には、熱伝導率の悪い弾性高分子化合物（ゴム）を介して接着剤に熱が伝わるため、熱量が少ないと、炭素繊維織布と架橋後の弾性高分子化合物との接着剤による結合が不十分となり、得られる複合素材は、炭素繊維織布と弾性高分子化合物の界面で剥離が生じる。このため、架橋成型には、プレス温度とプレス時間を適切に設定し、できるだけ多くの熱量を与える必要がある。プレス温度は、弾性高分子化合物（ゴム）の架橋温度以上必要であり、余りに高くすると架橋戻り（ゴムの弾性が失われて軟化する現象）が生じるため、１７０〜１９０℃が好ましい。プレス時間としては、弾性高分子化合物（ゴム）が架橋するのに必要な時間以上必要であり、好ましくは、４００〜１０００秒である。
【００４２】
＜バリ除去工程＞
架橋成型後、プレス金型から取り出した成型品を自然乾燥し、弾性高分子化合物のバリを除去して、複合素材の製品とする。
【実施例１】
【００４３】
東レ製Ｔ３００Ｂ−３０００の原糸を用いたフィラメント数３Ｋの平織の炭素繊維織布（NEWS COMPANY製カーボンクロス）を複数用意し、それぞれ加熱温度と加熱時間を変えて、電気炉で加熱処理した。これらの炭素繊維織布にイソシアネート化合物を有する接着液とトルエンを１：３で希釈した接着液に１０分間浸漬した。続いて、炭素繊維織布を８０℃で６０分、乾燥させた。その後、炭素繊維織布を硬度５０のエチレンプロピレンゴムからなるゴムシートで挟んで圧着し、プレス成型によって、プレス圧力１１１６５ｋｇｆ、プレス温度１７０℃、プレス時間４００秒で架橋成型した。得られた複合素材に対し、１８０°剥離試験を行った。この試験結果を表１に示す。
【００４４】
【表１】
2019181717.tif 000003
【００４５】
表１に示す結果より、加熱処理を施さなかったもの、６０℃×１０分、６０℃×６０分、８０℃×３０分、１２０℃×３分、１２０℃×１５分、１６０℃×３分、１６０℃×１０分の加熱処理を施したものは、いずれもゴムシートと炭素繊維織布の間の界面で剥離した。これは、ゴムシートと炭素繊維織布との間の接着強度が低いことを示している。８０℃×６０分の加熱処理を施したものは、ゴムシート部で破壊した。これは、ゴムシートと炭素繊維織布間の接着強度が高いことを示している。表１の試験結果により、接着剤に浸漬する前に炭素繊維織布に加熱処理を施す事が有効であることが分かった。また、加熱処理温度と加熱時間により炭素繊維織布に熱量を与えるほど、ゴムと炭素繊維織布との間の接着強度が向上していることが分かった。
【００４６】
加熱処理無のものと加熱処理有(８０℃×６０分)のものに対し、ＳＥＭによりゴムと炭素繊維織布の接合断面の元素分析を行った。図４の上段は、炭素繊維層とその上下のゴム層との断面を示す４００倍のＳＥＭ写真である。図４の下段は、上段と同様の断面において、ＳＥＭの電子ビームにより炭素繊維層から放出される２次電子を検出して接着剤成分を識別化したものである。図４の元素分析結果より、加熱処理無と有で、接着剤成分の濃淡差にはっきりと違いが出ている。加熱処理無のものは、接着剤成分が炭素繊維層の表面近傍で分散しているが、加熱処理有のものは、炭素繊維層の表面に接着剤成分が凝集し、加熱処理無よりも、濃く表れている。また、加熱処理前と後の炭素繊維織布のフィラメントの状態を顕微鏡にて確認したところ、図５に示すように、加熱処理前のフィラメントの表面は滑らかであるが、加熱処理後のフィラメントの表面は含浸したサイジング剤が付着していることが分かった。
【００４７】
１８０°剥離試験後の破断形態の違いを図６に示す。図６の左側の加熱処理無のものは、炭素繊維織布とゴムシートが界面で完全に分離した。図６の右側の加熱処理有のものは、ゴムシートで破壊し、ゴムシートの一部が破断した。
【００４８】
これらの結果より、炭素繊維織布に対して加熱処理を施すことが優位であることが分かった。
【実施例２】
【００４９】
東レ製Ｔ３００Ｂ−３０００の原糸を用いたフィラメント数３Ｋの平織の炭素繊維織布（NEWS COMPANY製カーボンクロス）を複数用意し、それぞれを８０℃×６０分で加熱処理し、これらの炭素繊維織布にイソシアネート化合物を有する接着液とトルエンを１：３で希釈した接着液に１０分間浸漬した。続いて、炭素繊維織布を、乾燥温度と時間を変えて乾燥させた。その後、炭素繊維織布を硬度５０のエチレンプロピレンゴムからなるゴムシートで挟んで圧着し、プレス成型によって、プレス圧力１１１６５ｋｇｆ、プレス温度１７０℃、プレス時間４００秒で架橋成型した。得られた複合素材に対し、１８０°剥離試験を行った。この試験結果を図７に示す。
【００５０】
図７に示す結果より、常温の２５℃で乾燥したものは、乾燥時間３０分かけても、得られた製品は、剥離強度が１ｋＮであり、ゴムシートと炭素繊維織布の間の界面で容易に剥離した。これに対し、乾燥温度が１６０℃のものは、乾燥時間が長くなるにつれ、剥離強度が向上していることが分かった。これは、炭素繊維織布は長い繊維束で織られた構造であるため、接着剤の希釈剤として用いられるトルエンが常温では揮発できずに残留し、プレスによる架橋成型時に炭素繊維織布とゴムシートの界面でトルエンの揮発現象が生じ、接着剤の接着力が弱まるからである。
【実施例３】
【００５１】
東レ製Ｔ３００Ｂ−３０００の原糸を用いたフィラメント数３Ｋの平織の炭素繊維織布（NEWS COMPANY製カーボンクロス）を複数用意し、それぞれを８０℃×６０分で加熱処理し、これらの炭素繊維織布にイソシアネート化合物を有する接着液とトルエンを１：３で希釈した接着液に１０分間浸漬した。続いて、炭素繊維織布を８０℃で６０分、乾燥させた。その後、炭素繊維織布を硬度５０のエチレンプロピレンゴムからなるゴムシートで挟んで圧着し、プレス成型によって、プレス圧力１１１６５ｋｇｆで、プレス温度とプレス時間を変化させて、架橋成型した。得られた複合素材に対し、１８０°剥離試験を行った。この試験結果を表２に示す。
【００５２】
【表２】
2019181717.tif 000004
【００５３】
表２に示す結果より、プレス条件が１７０℃×４００Ｓ、１７０℃×６００Ｓのもの及び１８０℃×４００Ｓのものは、ゴムシートと炭素繊維織布の間の界面で剥離するとともに、ゴムシート部で破壊した。また、１９０℃×４００Ｓのものは、ゴムシートと炭素繊維織布の間の界面で剥離した。１７０℃×８００Ｓ、１８０℃×６０Ｓ、１８０℃×８００Ｓ、１９０℃×６００Ｓ、１９０℃×８００Ｓのものは、ゴムシート部で破壊した。表２の結果から、乾燥した接着剤と未架橋ゴムでの結合状態が強固に結合するためには、プレス成型時に、特定の温度で長時間の加熱時間を有することで接合性が向上していることが分かった。
【００５４】
炭素繊維織布を接着液に浸漬した際に、サイジング剤と接着剤の化合物は共有結合する。共有結合した接着剤とサイジング剤の化合物は、架橋成型時の熱量で溶融状態となり、炭素繊維織布２と弾性高分子化合物３との間にバインダとして介在し、両者を強固に結合する。
【００５５】
本発明者らは、本発明の炭素繊維織布と弾性高分子化合物とが接合した複合素材の突き刺し強さ、衝撃吸収力、及び引張せん断強さを確認する実験を行った。以下、これらの実験結果を説明する。
【００５６】
［突き刺し強さ］
東レ製Ｔ３００Ｂ−３０００の原糸を用いたフィラメント数３Ｋの平織の炭素繊維織布（NEWS COMPANY製カーボンクロス）を８０℃×６０分で加熱処理し、炭素繊維織布にイソシアネート化合物を有する接着液とトルエンを１：３で希釈した接着液に１０分間浸漬した。続いて、炭素繊維織布を８０℃で６０分、乾燥させた。その後、炭素繊維織布を硬度５０のエチレンプロピレンゴム（ＥＰＤＭ）からなるゴムシートで挟んで圧着し、プレス成型によって、プレス圧力１１１６５ｋｇｆで、プレス温度１７０℃、プレス時間４００秒で架橋成型し、厚さ２ｍｍの複合素材を得た。得られた複合素材を規定の試験片サイズ（７０ｍｍ×７０ｍｍ）に切断して発明例１とした。また、弾性高分子化合物として、ブチルゴム（ＩＩＲ）、シリコーンゴム（ＶＭＱ）を用い、発明例１と同様に作製したものを発明例２、３とした。これらの発明例に対し、比較例として、硬度５０の架橋エチレンプロピレンゴム（ＥＰＤＭ）と、炭素繊維強化熱可塑性樹脂（ＣＦＲＴＰ）を準備し、これらについて下記の試験条件で突き刺し試験を行った。試験結果を、図８に示す。なお、図８及び後述する図１０において、「ＣＦ２Ｒ」は、"Carbon fiber reinforced rubber"の略語で、本発明の複合素材を意味し、括弧内は使用する弾性高分子化合物の略語である。
【００５７】
試験条件  
試験装置：（株）島津製作所製万能試験機AG-1
試験方法：突き刺し試験
ロードセル：最大５KN
ストライカサイズ：1/2  inchストライカ
下降速度：500mm/min
試験片サイズ：70mm×70mm  t=2.0mm
試験材料：
発明例１：EPDM  HS50+炭素繊維織布1枚
発明例２：IIR  HS50+炭素繊維織布1枚
発明例３：VMQ  HS50+炭素繊維織布1枚
比較例１：EPDM  HS50
比較例２：FRTP(6ナイロン)
【００５８】
図８の試験結果より、比較例１のＥＰＤＭ架橋ゴムは３４７．５Ｎ、比較例２のＣＦＲＴＰは、７０１.１Ｎの突き刺し強度を有するのに対し、発明例１−３は、５５５．１Ｎ、５２１Ｎ、５６４.７Ｎであり、比較例１と比較例２の中間値の突き刺し強度であった。発明例１の炭素繊維織布とＥＰＤＭの複合素材は、比較例１のＥＰＤＭ架橋ゴムの約１．６倍の突き刺し破壊強さがあることが確認された。
【００５９】
また、炭素繊維織布を１層とし、弾性高分子化合物としてブチルゴムを用いて上記と同様に作成した発明例２と、炭素繊維織布を２層とし、弾性高分子化合物としてブチルゴムを用いて上記と同様に作成した発明例３の突き刺し試験を行った。試験結果を図９に示す。
【００６０】
図９の試験結果により、炭素繊維織布の枚数を積層させる事で、炭素繊維織布１枚の約２．４倍の強度を得ることができた。炭素繊維織布を積層構造にすることで、さらに強度の向上が図られることが分かった。
【００６１】
［衝撃吸収力］
東レ製Ｔ３００Ｂ−３０００の原糸を用いたフィラメント数３Ｋの平織の炭素繊維織布（NEWS COMPANY製カーボンクロス）を８０℃×６０分で加熱処理し、炭素繊維織布にイソシアネート化合物を有する接着液とトルエンを１：３で希釈した接着液に１０分間浸漬した。続いて、炭素繊維織布を８０℃で６０分、乾燥させた。その後、炭素繊維織布を硬度５０のブチルゴム（ＩＩＲ）からなるゴムシートで挟んで圧着し、プレス成型によって、プレス圧力１１１６５ｋｇｆで、プレス温度１７０℃、プレス時間４００秒で架橋成型し、厚さ２ｍｍの複合素材を得た。得られた複合素材を規定の試験片サイズ（７０ｍｍ×７０ｍｍ）に切断して発明例１とした。また、弾性高分子化合物として、エチレンプロピレンゴム（ＥＰＤＭ）を用い、発明例１と同様に作製したものを発明例２とした。これらの発明例に対し、比較例として、硬度５０のＥＰＤＭと、炭素繊維強化熱可塑性樹脂（ＣＦＲＴＰ）を準備し、これらについて下記の試験条件で衝撃強さ及び衝撃吸収エネルギーを測定した。試験結果を図１０に示す。
【００６２】
試験条件
試験装置：INSTRON社  CEAST9310
ストライカサイズ：1/2inchストライカ
試験方法：小型落錘試験
落下高さ：0.7m
落下質量：3.09kg
落下エネルギー：21.21J
衝撃速度：3.71m/s
試験片サイズ：70mm×70mm  t2.0mm
試験材料：
発明例１：ブチルゴム(IIR)  HS50   ＋  炭素繊維織布1枚
発明例２：EPDM  HS50   ＋  炭素繊維織布1枚
比較例１：EPDM
比較例２：CFRTP(6ナイロン樹脂)  
【００６３】
図１０の試験結果より、炭素繊維織布とブチルゴムの複合素材である発明例１の衝撃強さは１０４８Ｎで、ＥＰＤＭの比較例１に対して約３．４倍、炭素繊維織布とＥＰＤＭの複合素材である発明例２の衝撃強さは７５０．１Ｎで、ＥＰＤＭの比較例１に対して約２．５倍であった。また、ＣＦＲＴＰ(6ナイロン)の比較例２（２，３Ｊ）の衝撃吸収エネルギーに対して、発明例１の衝撃吸収エネルギー（９．４Ｊ）は約４倍、発明例２の衝撃吸収エネルギー（５．９２Ｊ）は約２．６倍であった。発明例１，２は、ゴムと炭素繊維織布を複合化させることで、ゴムの柔軟性が衝撃を受け止め、炭素繊維織布がそれを支える補強材となる構造であると考えられる。
【００６４】
［引張せん断強さ］
東レ製Ｔ３００Ｂ−３０００の原糸を用いたフィラメント数３Ｋの平織の炭素繊維織布（NEWS COMPANY製カーボンクロス）を８０℃×６０分で加熱処理し、炭素繊維織布にイソシアネート化合物を有する接着液とトルエンを１：３で希釈した接着液に１０分間浸漬した。続いて、炭素繊維織布を８０℃で６０分、乾燥させた。その後、炭素繊維織布を硬度５０のニトリルゴム（ＮＢＲ）からなるゴムシートで挟んで圧着し、プレス成型によって、プレス圧力１１１６５ｋｇｆで、プレス温度１７０℃、プレス時間４００秒で架橋成型し、厚さ２ｍｍの複合素材を得た。得られた複合素材を規定の試験片サイズ（３号ダンベル試験片）に加工して発明例１とした。また、弾性高分子化合物として、シリコーンゴム（ＶＭＱ）を用い、発明例１と同様に作製したものを発明例２とした。これらの発明例１，２に対し、比較例として、硬度５０の架橋ニトリルゴム（ＮＢＲ）と、炭素繊維強化熱可塑性樹脂（ＣＦＲＰ）を準備し、これらについて下記の試験条件で引張せん断強度を測定した。試験結果を表３に示す。
【００６５】
試験条件
試験装置：(株)島津製作所  AG-1  万能試験機
試験方法：3号ダンベル引張試験
試験速度：500mm/min
ロードセル：最大5KN
試験片サイズ：3号ダンベル試験片  厚み2.2mm
試験材料：
発明例１：NBR  HS50+炭素繊維織布1枚
発明例２：VMQ  HS50+炭素繊維織布1枚
比較例１：NBR  HS50
比較例２：CFRP(6ナイロン樹脂)
【００６６】
【表３】
2019181717.tif 000005
【００６７】
表３の試験結果より、引張せん断強度は、内部の炭素繊維のフィラメント数また織り込み本数で大きく異なるが、ＣＦＲＰと同等の強度を持っており、伸びは約５６倍の伸びがあることが分かった。
【産業上の利用可能性】
【００６８】
本発明が適用される用途は工業用ガスケット、ダイヤフラム、タイヤ、ベルト、介護補助器具アシスト部品など幅広い産業界で適用化される。  
【符号の説明】
【００６９】
１  複合素材
２  炭素繊維織布
３  弾性高分子化合物
４  フィラメント
５  サイジング剤
６  ストランド
７  接着剤
【図１】
2019181717.tif 000006
【図２】
2019181717.tif 000007
【図３】
2019181717.tif 000008
【図４】
2019181717.tif 000009
【図５】
2019181717.tif 000010
【図６】
2019181717.tif 000011
【図７】
2019181717.tif 000012
【図８】
2019181717.tif 000013
【図９】
2019181717.tif 000014
【図１０】
2019181717.tif 000015
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
複数の炭素繊維素線の束をサイジング剤でサイジング処理したストランドを用いた炭素繊維織布であって、加熱処理により前記サイジング剤が溶融して前記ストランド内に含侵した炭素繊維織布と、弾性高分子化合物とが前記炭素繊維織布に含浸した接着剤により接合され、前記サイジング剤の化合物と前記接着剤の化合物が共有結合している複合素材。
【請求項２】
前記サイジング剤は、エポキシ化合物、ウレタン化合物、ビスフェノール化合物、イソシアネート化合物の少なくともいずれか一種からなる請求項１に記載の複合素材。
【請求項３】
前記弾性高分子化合物は、エチレンプロピレンゴム、ブチルゴム、アクリルニトリルゴム、又はシリコーンゴムの構造体を用いたものである請求項１又は２に記載の複合素材。
【請求項４】
複数の前記弾性高分子化合物の間に少なくとも１層の前記炭素繊維織布が挟まれている請求項１から３のいずれかに記載の複合素材。
【請求項５】
前記複合素材は、１８０°剥離試験にて前記弾性高分子化合物側で破壊する請求項１から４のいずれかに記載の複合素材。
【請求項６】
複数の炭素繊維素線の束をサイジング剤でサイジング処理したストランドを用いた炭素繊維織布を加熱処理により前記サイジング剤を溶融して前記ストランド内に含侵させる工程、
前記加熱処理した炭素繊維織布をイソシアネート化合物又はエチレングリコール化合物を含む接着液に浸漬させる工程、
前記接着液に浸漬させた炭素繊維織布を乾燥処理する工程、
および
前記乾燥処理した炭素繊維織布と弾性高分子化合物とをプレス成型して架橋成型する工程からなる複合素材の製造方法。
【請求項７】
前記炭素繊維織布を乾燥処理する工程の後、前記架橋成型する工程の前に、前記乾燥処理した炭素繊維織布と前記弾性高分子化合物を貼り合わせて圧着する工程を含む請求項６に記載の複合素材の製造方法。
【請求項８】
前記炭素繊維織布を接着液に浸漬させる工程は、前記加熱処理した炭素繊維織布を、前記イソシアネート化合物又はエチレングリコール化合物を含む接着剤を希釈剤で薄めた接着液に浸漬させる請求項６又は７に記載の複合素材の製造方法。
【手続補正２】
【補正対象書類名】明細書
【補正対象項目名】００１１
【補正方法】変更
【補正の内容】
【００１１】
本発明の複合素材は、複数の炭素繊維素線の束をサイジング剤でサイジング処理したストランドを用いた炭素繊維織布であって、加熱処理により前記サイジング剤が溶融して前記ストランド内に含侵した炭素繊維織布と、弾性高分子化合物とが前記炭素繊維織布に含浸した接着剤により接合され、前記サイジング剤の化合物と前記接着剤の化合物が共有結合している複合素材である。  
ここで、「炭素繊維織布」には、「加熱処理により前記サイジング剤が溶融して前記ストランド内に含侵した」という複合素材の製造に関する特徴が記載されているが、これは以下の不可能・非実際的事情によるものである。すなわち、炭素繊維織布の加熱処理によって炭素繊維織布のストランドに被覆されたサイジング剤が溶融し、接着液に浸漬したときにサイジング剤の化合物と接着剤の化合物が強固に共有結合し、炭素繊維織布の表面及びその近傍に化合物の結合体が凝集する（図２、図４参照）。この炭素繊維織布の表面及びその近傍に凝集した接着剤により、炭素繊維織布と弾性高分子化合物との強固な接着が得られる。出願時において、接着剤が含浸した炭素繊維織布の表面及びその近傍の構造、凝集した接着剤の分布、及びそれに伴う特性を特定することは、著しく過大な経済的支出や時間を要する。そのため、本発明の複合素材は、「加熱処理により前記サイジング剤が溶融して前記ストランド内に含侵した炭素繊維織布」を構成要素としている。
【手続補正３】
【補正対象書類名】明細書
【補正対象項目名】００１２
【補正方法】変更
【補正の内容】
【００１２】
前記サイジング剤は、エポキシ化合物、ウレタン化合物、ビスフェノール化合物、イソシアネート化合物の少なくともいずれか一種からなる。
【手続補正４】
【補正対象書類名】明細書
【補正対象項目名】００１４
【補正方法】変更
【補正の内容】
【００１４】
前記弾性高分子化合物は、エチレンプロピレンゴム、ブチルゴム、アクリロニトリルゴム、又はシリコーンゴムの構造体を用いたものである。これ以外に、天然ゴム、合成天然ゴム（イソプレンゴム）、ブタジエンゴム、スチレンブタジエンゴム、クロロプレンゴム、アクリルゴム、クロロスルホン化ポリエチレンゴム、ウレタンゴム、フッ素ゴム、エチレン酢酸ビニルゴム、エピクロルホドリンゴム、多硫化ゴム等を使用できる。
【手続補正５】
【補正対象書類名】明細書
【補正対象項目名】００１７
【補正方法】変更
【補正の内容】
【００１７】
本発明の複合素材の製造方法は、
複数の炭素繊維素線の束をサイジング剤でサイジング処理したストランドを用いた炭素繊維織布を加熱処理により前記サイジング剤を溶融して前記ストランド内に含侵させる工程、
前記加熱処理した炭素繊維織布をイソシアネート化合物又はエチレングリコール化合物を含む接着液に浸漬させる工程、
前記接着液に浸漬させた炭素繊維織布を乾燥処理する工程、
および
前記乾燥処理した炭素繊維織布と弾性高分子化合物とをプレス成型して架橋成型する工程からなる。
【手続補正６】
【補正対象書類名】明細書
【補正対象項目名】００１９
【補正方法】変更
【補正の内容】
【００１９】
前記炭素繊維織布を接着液に浸漬させる工程は、前記加熱処理した炭素繊維織布を、前記イソシアネート化合物又はエチレングリコール化合物を含む接着剤を希釈剤で薄めた接着液に浸漬させる。
【手続補正７】
【補正対象書類名】明細書
【補正対象項目名】００３２
【補正方法】変更
【補正の内容】
【００３２】
複合素材の製造方法は、図３に示すように、
炭素繊維織布を加熱処理する工程（Ｓ１）、
前記加熱処理した炭素繊維織布をイソシアネート化合物又はエチレングリコール化合物を含む接着液に浸漬させる工程（Ｓ２）、
前記接着液に浸漬させた炭素繊維織布を乾燥処理する工程（Ｓ３）、および
前記乾燥処理した炭素繊維織布と弾性高分子化合物とをプレス成型して架橋成型する工程（Ｓ５）からなる。
架橋成型する工程（Ｓ５）の前に、前記乾燥処理した炭素繊維織布と弾性高分子化合物を貼り付けて圧着する工程（Ｓ４）を設けてもよい。また、架橋成型する工程（Ｓ５）の後に、バリ除去工程（Ｓ６）を設ける。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
複数の炭素繊維素線の束をエポキシ化合物、ウレタン化合物、ビスフェノール化合物、イソシアネート化合物の少なくともいずれか一種からなるサイジング剤でサイジング処理したストランドを用いた炭素繊維織布であって、加熱処理により前記サイジング剤が溶融して前記ストランド内に含侵した炭素繊維織布と、弾性高分子化合物とが前記炭素繊維織布に含浸したイソシアネート化合物又はエチレングリコール化合物を含む接着剤により接合され、前記サイジング剤の化合物と前記接着剤の化合物が共有結合している複合素材。
【請求項２】
前記弾性高分子化合物は、エチレンプロピレンゴム、ブチルゴム、アクリルニトリルゴム、又はシリコーンゴムの構造体を用いたものである請求項１に記載の複合素材。
【請求項３】
複数の前記弾性高分子化合物の間に少なくとも１層の前記炭素繊維織布が挟まれている請求項１又は２に記載の複合素材。
【請求項４】
前記複合素材は、１８０°剥離試験にて前記弾性高分子化合物側で破壊する請求項１から３のいずれかに記載の複合素材。
【請求項５】
複数の炭素繊維素線の束をエポキシ化合物、ウレタン化合物、ビスフェノール化合物、イソシアネート化合物の少なくともいずれか一種からなるサイジング剤でサイジング処理したストランドを用いた炭素繊維織布を加熱処理により前記サイジング剤を溶融して前記ストランド内に含侵させる工程、
前記加熱処理した炭素繊維織布をイソシアネート化合物又はエチレングリコール化合物を含む接着液に浸漬させる工程、
前記接着液に浸漬させた炭素繊維織布を乾燥処理する工程、
および
前記乾燥処理した炭素繊維織布と弾性高分子化合物とをプレス成型して架橋成型する工程からなる複合素材の製造方法。
【請求項６】
前記炭素繊維織布を乾燥処理する工程の後、前記架橋成型する工程の前に、前記乾燥処理した炭素繊維織布と前記弾性高分子化合物を貼り合わせて圧着する工程を含む請求項５に記載の複合素材の製造方法。
【請求項７】
前記炭素繊維織布を接着液に浸漬させる工程は、前記加熱処理した炭素繊維織布を、前記イソシアネート化合物又はエチレングリコール化合物を含む接着剤を希釈剤で薄めた接着液に浸漬させる請求項５又は６に記載の複合素材の製造方法。
【手続補正２】
【補正対象書類名】明細書
【補正対象項目名】００１１
【補正方法】変更
【補正の内容】
【００１１】
本発明の複合素材は、複数の炭素繊維素線の束をエポキシ化合物、ウレタン化合物、ビスフェノール化合物、イソシアネート化合物の少なくともいずれか一種からなるサイジング剤でサイジング処理したストランドを用いた炭素繊維織布であって、加熱処理により前記サイジング剤が溶融して前記ストランド内に含侵した炭素繊維織布と、弾性高分子化合物とが前記炭素繊維織布に含浸したイソシアネート化合物又はエチレングリコール化合物を含む接着剤により接合され、前記サイジング剤の化合物と前記接着剤の化合物が共有結合している複合素材である。  
ここで、「炭素繊維織布」には、「加熱処理により前記サイジング剤が溶融して前記ストランド内に含侵した」という複合素材の製造に関する特徴が記載されているが、これは以下の不可能・非実際的事情によるものである。すなわち、炭素繊維織布の加熱処理によって炭素繊維織布のストランドに被覆されたサイジング剤が溶融し、接着液に浸漬したときにサイジング剤の化合物と接着剤の化合物が強固に共有結合し、炭素繊維織布の表面及びその近傍に化合物の結合体が凝集する（図２、図４参照）。この炭素繊維織布の表面及びその近傍に凝集した接着剤により、炭素繊維織布と弾性高分子化合物との強固な接着が得られる。出願時において、接着剤が含浸した炭素繊維織布の表面及びその近傍の構造、凝集した接着剤の分布、及びそれに伴う特性を特定することは、著しく過大な経済的支出や時間を要する。そのため、本発明の複合素材は、「加熱処理により前記サイジング剤が溶融して前記ストランド内に含侵した炭素繊維織布」を構成要素としている。
【手続補正３】
【補正対象書類名】明細書
【補正対象項目名】００１２
【補正方法】削除
【補正の内容】
【手続補正４】
【補正対象書類名】明細書
【補正対象項目名】００１７
【補正方法】変更
【補正の内容】
【００１７】
本発明の複合素材の製造方法は、
複数の炭素繊維素線の束をエポキシ化合物、ウレタン化合物、ビスフェノール化合物、イソシアネート化合物の少なくともいずれか一種からなるサイジング剤でサイジング処理したストランドを用いた炭素繊維織布を加熱処理により前記サイジング剤を溶融して前記ストランド内に含侵させる工程、
前記加熱処理した炭素繊維織布をイソシアネート化合物又はエチレングリコール化合物を含む接着液に浸漬させる工程、
前記接着液に浸漬させた炭素繊維織布を乾燥処理する工程、
および
前記乾燥処理した炭素繊維織布と弾性高分子化合物とをプレス成型して架橋成型する工程からなる。
【手続補正５】
【補正対象書類名】明細書
【補正対象項目名】００６７
【補正方法】変更
【補正の内容】
【００６７】
表３の試験結果より、引張せん断強度は、内部の炭素繊維のフィラメント数また織り込み本数で大きく異なるが、ＣＦＲＰと同等の強度を持っており、伸びは約５倍の伸びがあることが分かった。